СПОСОБ ПРИГОТОВЛЕНИЯ НОСИТЕЛЯ КАТАЛИЗАТОРОВ И ЕГО ПРИМЕНЕНИЕ ПРИ ПРИГОТОВЛЕНИИ КАТАЛИЗАТОРОВ

1. Композиция для получения носителя катализатора, которая включает смесь, по меньшей мере, одного альфа оксида алюминия, имеющего средний размер частиц около 5 мкм или больше, в количестве от около 20 мас.% до около 60 мас.% от общего содержания оксида алюминия в данной композиции; по меньшей мере, одного гидратированного предшественника альфа оксида алюминия в количестве от около 40 мас.% до около 80 мас.% от общего содержания оксида алюминия в данной композиции; и связующего; причем данная композиция практически не содержит зародышевых частиц.
2. Композиция по п.1, где, по меньшей мере, один гидратированный предшественник альфа оксида алюминия содержит гидроксид алюминия.
3. Композиция по п.2, где, по меньшей мере, один гидроксид алюминия выбирают из группы, состоящей из гиббсита, бемита, диаспора, байерита и их комбинаций.
4. Композиция по п.1, где данная композиция практически не содержит оксида железа, оксида хрома и частиц альфа оксида алюминия субмикронного размера.
5. Композиция по п.1, дополнительно содержащая воду в количестве, достаточном, чтобы сделать данную композицию экструдируемой.
6. Композиция по п.1, где связующее содержит материал, выбранный из группы, состоящей из термически разлагаемых органических соединений, глин, оксидов кремния, силикатов элементов группы II периодической системы элементов и их комбинаций.
7. Композиция по п.1, где связующее содержит материал, выбранный из группы, состоящей из полиолефиноксидов, масел, гуммиарабика, углеродистых материалов, целлюлозы, замещенных целлюлоз, простых эфиров целлюлозы, стеаратов, восков, гранулированных полиолефинов, полистирола, поликарбоната, опилок, измельченного порошка скорлупы орехов, оксида кремния, соли щелочного металла и их комбинаций.
8. Композиция по п.1, где данная композиция дополнительно содержит один или несколько компонентов, выбранных из группы, состоящей из талька, водорастворимого соединения титана, смазки, сгораемого материала, пенообразователя и их комбинаций.
9. Композиция по п.1, где данная композиция дополнительно содержит твердый пенообразователь, который расширяется или выделяет газ при приложении достаточного тепла.
10. Способ получения носителя катализатора, где:
а) готовят композицию для получения носителя катализатора, которая содержит смесь, по меньшей мере, одного альфа оксида алюминия, имеющего средний размер частиц около 5 мкм или больше, в количестве от около 20 мас.% до около 60 мас.% от общего содержания оксида алюминия в композиции; по меньшей мере, одного гидратированного предшественника альфа оксида алюминия в количестве от около 40 мас.% до около 80 мас.% от общего содержания оксида алюминия в композиции; и связующего; причем данная композиция практически не содержит зародышевых частиц;
b) формуют полученную композицию в структуру; затем
с) нагревают упомянутую структуру в течение достаточного времени и при достаточной температуре с образованием пористой структуры, и затем
d) нагревают данную пористую структуру в течение достаточного времени и при достаточной температуре с превращением промежуточного оксида алюминия в альфа оксид алюминия и образованием пористой структуры альфа оксида алюминия, и сплавлением данной пористой структуры, и, тем самым, образованием носителя катализатора.
11. Способ по п.10, где этап с), этап d), или оба этапа с) и d) выполняют в атмосфере инертного газа и, необязательно, окислительного газа.
12. Способ получения катализатора, который включает:
е) осаждение каталитически эффективного количества серебра на поверхность носителя катализатора по п.10.
13. Способ по п.12, который дополнительно включает осаждение промотирующего количества промотора на поверхность носителя катализатора, причем данный промотор содержит одно или несколько соединений, содержащих щелочные металлы, одно или несколько соединений, содержащих переходные металлы, один или несколько серных компонентов, один или несколько компонентов, содержащих фтор, или их комбинации.
14. Способ получения носителя катализатора, где:
а) готовят композицию для получения носителя катализатора, которая содержит, по меньшей мере, один гидратированный предшественник альфа оксида алюминия; и связующее; причем данная композиция практически не содержит альфа оксида алюминия и практически не содержит зародышевых частиц; затем
b) формуют полученную композицию в структуру; затем
с) нагревают упомянутую структуру в течение достаточного времени и при достаточной температуре с образованием пористой структуры, и затем
d) нагревают данную пористую структуру в течение достаточного времени и при достаточной температуре с превращением гидратированного предшественника альфа оксида алюминия в альфа оксид алюминия и образованием пористой структуры альфа оксида алюминия, и сплавлением данной пористой структуры, и, тем самым, образованием носителя катализатора.
15. Способ по п.14, где этап с), этап d), или оба этапа с) и d) выполняют в атмосфере инертного газа и, необязательно, окислительного газа.
16. Способ получения катализатора, который включает:
е) осаждение каталитически эффективного количества серебра на поверхность носителя катализатора по п.14.
17. Способ по п.16, который дополнительно включает осаждение промотирующего количества промотора на поверхность носителя катализатора, причем данный промотор содержит одно или несколько соединений, содержащих щелочные металлы, одно или несколько соединений, содержащих переходные металлы, один или несколько серных компонентов, один или несколько компонентов, содержащих фтор, или их комбинации.
18. Катализатор, получаемый способом по п.13 или 17.
19. Способ окисления этилена в этиленоксид, который включает газофазное окисление этилена молекулярным кислородом в трубчатом реакторе с неподвижным слоем в присутствии катализатора, полученного с помощью способа по п.13 или 17.